(57)【特許請求の範囲】
【請求項１】
基材（Ａ）の少なくとも一方の面に導電層（Ｂ）を有する導電積層体であって、
導電層（Ｂ）は、導電性高分子（ｂ−１）、酸化防止剤（ｂ−２）、及び、バインダー（ｂ−３）を含む導電性組成物を用いて形成されたものであり、
酸化防止剤（ｂ−２）の含有量は、導電性高分子（ｂ−１）１００重量部に対して５０〜４００重量部であり、
酸化防止剤（ｂ−２）が、２個の水酸基で置換されたラクトン環を有する化合物、及び／又は、フェノール性水酸基を２個以上有する化合物であり、
１００℃で２４時間保持した後のヘイズ値が、保持前のヘイズ値の５倍以下であることを特徴とする導電積層体。
【請求項２】
バインダー（ｂ−３）が、ポリエステル樹脂、アクリル樹脂、ウレタン樹脂、エポキシ樹脂、シリケート樹脂、アクリレート及びメラミン樹脂からなる群より選択される少なくとも１つである、請求項１に記載の導電積層体。
【請求項３】
バインダー（ｂ−３）が、ポリエステル樹脂、アクリル樹脂及びウレタン樹脂からなる群より選択される少なくとも１つであり、Ｔｇが０℃以上である、請求項１又は２に記載の導電積層体。
【請求項４】
酸化防止剤（ｂ−２）のｐＫａが６以下である、請求項１〜３のいずれか１項に記載の導電積層体。
【請求項５】
導電層（Ｂ）は、１００℃で１００時間保持した後の表面抵抗率が、保持前の表面抵抗率の５倍以下である、請求項１〜４のいずれか１項に記載の導電積層体。
【請求項６】
導電層（Ｂ）の表面抵抗率が１０５Ω／□以下である、請求項１〜５のいずれか１項に記載の導電積層体。
【請求項７】
導電性高分子（ｂ−１）が、ポリ（３，４−アルキレンジオキシチオフェン）とポリスチレンスルホン酸との複合体である、請求項１〜６のいずれか１項に記載の導電積層体。
【請求項８】
導電性組成物が、導電性向上剤（ｂ−４）をさらに含み、
導電性向上剤（ｂ−４）は、沸点が１００℃以上であって、分子内に、少なくとも１つのスルフィニル基、少なくとも１つのアミド基又は少なくとも２つのヒドロキシル基を有する化合物である請求項１〜７のいずれか１項に記載の導電積層体。
【請求項９】
請求項１〜８のいずれか１項に記載の導電積層体における導電層（Ｂ）を形成するために用いられることを特徴とする導電性組成物。
【発明の詳細な説明】
【技術分野】
【０００１】
本発明は、導電積層体に関する。
【背景技術】
【０００２】
液晶ディスプレイ中のノイズカット膜や偏光板として、基材上に導電層が積層された構造を有する導電積層体が広く使用されている。このような導電積層体は、基材上に導電性組成物を配置し、ベークにより加熱硬化させて導電層を形成することにより作製されている。
【０００３】
導電層を形成するための導電性組成物の１つとして、導電性ポリマーを用いたものが知られているが、耐熱性が充分でなく、高温条件下に保持した後にヘイズ値及び表面抵抗率が増大してしまうという問題があった。
【発明の概要】
【発明が解決しようとする課題】
【０００４】
本発明は、耐熱性に優れ、高温条件下に保持した後のヘイズ値及び表面抵抗率の上昇が抑制された導電層を有する導電積層体を提供することを目的とする。
【課題を解決するための手段】
【０００５】
本発明者らは、上記課題を解決するため鋭意検討した結果、特定量の酸化防止剤を含む導電性組成物を用いて形成された導電層が、耐熱性に優れ、高温条件下に保持した後のヘイズ値及び表面抵抗率の上昇が抑制されることを見出し、本発明を完成させた。
【０００６】
すなわち、本発明の導電積層体は、
基材（Ａ）の少なくとも一方の面に導電層（Ｂ）を有する導電積層体であって、
導電層（Ｂ）は、導電性高分子（ｂ−１）、酸化防止剤（ｂ−２）、及び、バインダー（ｂ−３）を含む導電性組成物を用いて形成されたものであり、
酸化防止剤（ｂ−２）の含有量は、導電性高分子（ｂ−１）１００重量部に対して５０〜４００重量部であり、
１００℃で２４時間保持した後のヘイズ値が、保持前のヘイズ値の５倍以下であることを特徴とする。
【０００７】
本発明の導電積層体において、バインダー（ｂ−３）が、ポリエステル樹脂、アクリル樹脂、ウレタン樹脂、エポキシ樹脂、シリケート樹脂、アクリレート及びメラミン樹脂からなる群より選択される少なくとも１つであることが好ましい。
【０００８】
本発明の導電積層体において、バインダー（ｂ−３）が、ポリエステル樹脂、アクリル樹脂及びウレタン樹脂からなる群より選択される少なくとも１つであり、Ｔｇが０℃以上であることが好ましい。
【０００９】
本発明の導電積層体において、酸化防止剤（ｂ−２）が、２個の水酸基で置換されたラクトン環を有する化合物、及び／又は、フェノール性水酸基を２個以上有する化合物であることが好ましい。
【００１０】
本発明の導電積層体において、酸化防止剤（ｂ−２）のｐＫａが６以下であることが好ましい。
【００１１】
本発明の導電積層体において、導電層（Ｂ）は、１００℃で１００時間保持した後の表面抵抗率が、保持前の表面抵抗率の５倍以下であることが好ましい。
【００１２】
本発明の導電積層体において、導電層（Ｂ）の表面抵抗率が１０５Ω／□以下であることが好ましい。
【００１３】
本発明の導電積層体において、導電性高分子（ｂ−１）が、ポリ（３，４−アルキレンジオキシチオフェン）とポリスチレンスルホン酸との複合体であることが好ましい。
【００１４】
本発明の導電積層体において、導電性組成物が、導電性向上剤（ｂ−４）をさらに含み、
導電性向上剤（ｂ−４）は、沸点が１００℃以上であって、分子内に、少なくとも１つのスルフィニル基、少なくとも１つのアミド基又は少なくとも２つのヒドロキシル基を有する化合物であることが好ましい。
【００１５】
本発明の導電性組成物は、本発明の導電積層体における導電層（Ｂ）を形成するために用いられることを特徴とする。
【発明の効果】
【００１６】
本発明の導電積層体は、特定量の酸化防止剤を含む導電性組成物を用いて形成された導電層を備えるため、耐熱性に優れ、高温条件下に保持した後のヘイズ値及び表面抵抗率の上昇が抑制される。
【発明を実施するための形態】
【００１７】
＜＜導電積層体＞＞
本発明の導電積層体は、基材（Ａ）の少なくとも一方の面に導電層（Ｂ）を有する導電積層体であって、
導電層（Ｂ）は、導電性高分子（ｂ−１）、酸化防止剤（ｂ−２）、及び、バインダー（ｂ−３）を含む導電性組成物を用いて形成されたものであり、
酸化防止剤（ｂ−２）の含有量は、導電性高分子（ｂ−１）１００重量部に対して５０〜４００重量部であり、
１００℃で２４時間保持した後のヘイズ値が、保持前のヘイズ値の５倍以下であることを特徴とする。
【００１８】
＜基材（Ａ）＞
基材（Ａ）の材質としては、特に限定されないが、例えば、ガラス、ポリエチレンテレフタレート（ＰＥＴ）、ポリカーボネート（ＰＣ）、トリアセチルセルロース（ＴＡＣ）、ポリメタクリル酸メチル（ＰＭＭＡ）、シクロオレフィンポリマー（ＣＯＰ）、ポリプロピレン（ＰＰ）、ポリエチレン（ＰＥ）、ポリビニルアルコール（ＰＶＡ）、ポリ塩化ビニル（ＰＶＣ）、ポリ塩化ビニリデン（ＰＶＤＣ）、ポリスチレン（ＰＳ）、ポリアクリロニトリル（ＰＡＮ）、エチレン酢酸ビニル共重合体（ＥＶＡ）、エチレン−ビニルアルコール共重合体（ＥＶＯＨ）、エチレン−メタクリル酸共重合体（ＥＭＡＡ）、ポリアミド（ＰＡ）等が挙げられる。これらの中では、導電層（Ｂ）の硬度、透明性、密着性及び耐熱性の観点から、ガラス、ポリエチレンテレフタラート、ポリカーボネート、トリアセチルセルロース、ポリメタクリル酸メチル及びシクロオレフィンポリマーからなる群より選択される少なくとも1種の材料を含むことが好ましい。これらの材質は、単独で用いても良いし、２種以上を併用しても良い。
【００１９】
基材（Ａ）の表面の算術平均粗さ（Ｒａ）は、特に限定されないが、２０ｎｍ以下であることが好ましく、１５ｎｍ以下であることがより好ましい。算術平均粗さが２０ｎｍを超えると、透明性が損なわれることがある。なお、本発明において、算術平均粗さ（Ｒａ）とは、原子間力顕微鏡（ＡＦＭ）により測定したものをいう。
【００２０】
基材（Ａ）の厚みは、特に限定されないが、１０〜１００００μｍであることが好ましく、２５〜５０００μｍであることがより好ましい。また、基材（Ａ）の全光線透過率は、６０％以上である限り特に限定されないが、７０％以上であることが好ましく、８０％以上であることがより好ましい。基材（Ａ）のヘイズ値は、特に限定されないが、３％以下であることが好ましく、１％以下であることがより好ましい。なお、ヘイズ値の下限は特に限定されないが、例えば、０．０１％である。
【００２１】
＜導電層（Ｂ）＞
導電層（Ｂ）は、導電性高分子（ｂ−１）、酸化防止剤（ｂ−２）、及び、バインダー（ｂ−３）を含む導電性組成物を用いて形成されたものである。以下、導電性組成物に含まれる各成分について説明する。
【００２２】
（導電性高分子（ｂ−１））
導電性高分子（ｂ−１）は、導電層（Ｂ）に導電性を付与するための配合物である。導電性高分子（ｂ−１）としては特に限定されず、従来公知の導電性高分子を用いることができ、具体例としては、例えば、ポリチオフェン、ポリピロール、ポリアニリン、ポリアセチレン、ポリフェニレンビニレン、ポリナフタレン、及びこれらの誘導体が挙げられる。これらは単独で用いても良いし、２種以上を併用してもよい。中でも、チオフェン環を分子内に含むことで導電性が高い分子ができやすい点で、分子内にチオフェン環を少なくとも１つ含む導電性高分子が好ましい。導電性高分子（ｂ−１）は、ポリ陰イオン等のドーパントと複合体を形成していてもよい。
【００２３】
分子内にチオフェン環を少なくとも１つ含む導電性高分子の中でも、導電性や化学的安定性に極めて優れている点で、ポリ（３，４−二置換チオフェン）がより好ましい。また、導電性組成物がポリ（３，４−二置換チオフェン）、又は、ポリ（３，４−二置換チオフェン）とポリ陰イオン（ドーパント）との複合体を含有する場合、低温かつ短時間で導電層（Ｂ）を形成することができ、生産性にも優れることとなる。なお、ポリ陰イオンは導電性高分子（ｂ−１）のドーパントであり、その内容については後述する。
【００２４】
ポリ（３，４−二置換チオフェン）としては、ポリ（３，４−ジアルコキシチオフェン）又はポリ（３，４−アルキレンジオキシチオフェン）が特に好ましい。ポリ（３，４−ジアルコキシチオフェン）又はポリ（３，４−アルキレンジオキシチオフェン）としては、以下の式（Ｉ）：
【００２５】
【化１】
0006617949.tif 000002
【００２６】
で示される反復構造単位からなる陽イオン形態のポリチオフェンが好ましい。
ここで、Ｒ１及びＲ２は相互に独立して水素原子又はＣ１−４のアルキル基を表すか、又は、Ｒ１及びＲ２が結合している場合にはＣ１−４のアルキレン基を表す。Ｃ１−４のアルキル基としては、特に限定されないが、例えば、メチル基、エチル基、プロピル基、イソプロピル基、ｎ−ブチル基、イソブチル基、ｓｅｃ−ブチル基、ｔ−ブチル基等が挙げられる。
また、Ｒ１及びＲ２が結合している場合、Ｃ１−４のアルキレン基としては、特に限定されないが、例えば、メチレン基、１，２−エチレン基、１，３−プロピレン基、１，４−ブチレン基、１−メチル−１，２−エチレン基、１−エチル−１，２−エチレン基、１−メチル−１，３−プロピレン基、２−メチル−１，３−プロピレン基等が挙げられる。これらの中では、メチレン基、１，２−エチレン基、１，３−プロピレン基が好ましく、１，２−エチレン基がより好ましい。Ｃ１−４のアルキル基、及び、Ｃ１−４のアルキレン基は、その水素の一部が置換されていても良い。Ｃ１−４のアルキレン基を有するポリチオフェンとしては、ポリ（３，４−エチレンジオキシチオフェン）が特に好ましい。
【００２７】
導電性高分子（ｂ−１）の重量平均分子量は、特に限定されないが、５００〜１０００００であることが好ましく、１０００〜５００００であることがより好ましく、１５００〜２００００であることが最も好ましい。重量平均分子量が５００未満であると、導電性組成物とした場合に要求される粘度を確保することができないことや、導電積層体とした場合の導電層（Ｂ）の導電性が低下することがある。
【００２８】
ドーパントは特に限定されないが、ポリ陰イオンが好ましい。ポリ陰イオンは、ポリチオフェン（誘導体）とイオン対をなすことにより複合体を形成し、ポリチオフェン（誘導体）を水中に安定に分散させることができる。ポリ陰イオンとしては、特に限定されないが、例えば、カルボン酸ポリマー類（例えば、ポリアクリル酸、ポリマレイン酸、ポリメタクリル酸等）、スルホン酸ポリマー類（例えば、ポリスチレンスルホン酸、ポリビニルスルホン酸、ポリイソプレンスルホン酸等）等が挙げられる。これらのカルボン酸ポリマー類及びスルホン酸ポリマー類はまた、ビニルカルボン酸類及びビニルスルホン酸類と他の重合可能なモノマー類、例えば、アクリレート類、スチレン、ビニルナフタレン等の芳香族ビニル化合物との共重合体であっても良い。これらの中では、ポリスチレンスルホン酸が特に好ましい。
【００２９】
ポリスチレンスルホン酸は、重量平均分子量が２００００〜５０００００であることが好ましく、４００００〜２０００００であることがより好ましい。分子量がこの範囲外のポリスチレンスルホン酸を使用すると、ポリチオフェン系導電性高分子の水に対する分散安定性が低下する場合がある。なお、重量平均分子量はゲル透過クロマトグラフィー（ＧＰＣ）にて測定した値である。
【００３０】
導電性高分子（ｂ−１）とポリ陰イオンとの複合体としては、透明性及び導電性に特に優れることから、ポリ（３，４−エチレンジオキシチオフェン）とポリスチレンスルホン酸との複合体であることが好ましい。
【００３１】
導電性高分子（ｂ−１）の導電率は、特に限定されないが、導電層（Ｂ）に十分な導電性を付与する観点からは、０．０１Ｓ／ｃｍ以上であることが好ましく、０．０５Ｓ／ｃｍ以上であることがより好ましい。
【００３２】
導電性組成物における導電性高分子（ｂ−１）の含有量は特に限定されないが、導電層（Ｂ）とした際に、０．０１〜５０．０ｍｇ／ｍ２となる量が好ましく、０．１〜１０．０ｍｇ／ｍ２となる量がより好ましい。０．０１ｍｇ／ｍ２未満では、導電層（Ｂ）中の導電性高分子（ｂ−１）の存在割合が少なくなり、導電層（Ｂ）の導電性を十分に確保することができない場合があり、一方、５０．０ｍｇ／ｍ２を超えると、導電層（Ｂ）中の導電性高分子（ｂ−１）の存在割合が多くなり、導電層（Ｂ）の強度、成膜性に悪影響を与える原因となる場合があるからである。
【００３３】
（酸化防止剤（ｂ−２））
導電性組成物に酸化防止剤（ｂ−２）を配合することにより、導電性組成物を用いて形成された導電層（Ｂ）の耐湿熱性を向上させつつ、導電層（Ｂ）の経時的な導電性劣化の進行を緩やかにすることができる。酸化防止剤（ｂ−２）としては、特に限定されず、還元性の水溶性酸化防止剤、非還元性の水溶性酸化防止剤等が挙げられる。これらは単独で用いても良いし、２種以上を併用しても良い。
【００３４】
還元性の水溶性酸化防止剤としては、例えば、Ｌ−アスコルビン酸、Ｌ−アスコルビン酸ナトリウム、Ｌ−アスコルビン酸カリウム、Ｄ（−）−イソアスコルビン酸（エリソルビン酸）、エリソルビン酸ナトリウム、エリソルビン酸カリウム等の２個の水酸基で置換されたラクトン環を有する化合物；マルトース、ラクトース、セロビオース、キシロース、アラビノース、グルコース、フルクトース、ガラクトース、マンノース等の単糖類又は二糖類（但し、スクロースを除く）；カテキン、ルチン、ミリセチン、クエルセチン、ケンフェロール、サンメリン（登録商標）Ｙ−ＡＦ等のフラボノイド；没食子酸、没食子酸メチル、没食子酸プロピル、タンニン酸、クルクミン、ロズマリン酸、クロロゲン酸、ヒドロキノン、３，４，５−トリヒドロキシ安息香酸等のフェノール性水酸基を２個以上有する化合物；システイン、グルタチオン、ペンタエリスリトールテトラキス（３−メルカプトブチレート）等のチオール基を有する化合物等が挙げられる。
【００３５】
非還元性の水溶性酸化防止剤としては、例えば、フェニルイミダゾールスルホン酸、フェニルトリアゾールスルホン酸、２−ヒドロキシピリミジン、サリチル酸フェニル、２−ヒドロキシ−４−メトキシベンゾフェノン−５−スルホン酸ナトリウム等の酸化劣化の原因となる紫外線を吸収する化合物が挙げられる。
【００３６】
これらの中では、２個の水酸基で置換されたラクトン環を有する化合物、及び／又は、フェノール性水酸基を２個以上有する化合物が好ましく、Ｌ−アスコルビン酸、Ｌ−アスコルビン酸ナトリウム、Ｌ−アスコルビン酸カリウム、Ｄ（−）−イソアスコルビン酸、没食子酸、没食子酸メチル、没食子酸プロピル及びタンニン酸からなる群より選択される少なくとも１つがより好ましい。
【００３７】
本発明の導電積層体は、高い透明性と良好な外観とを有する必要があるが、酸化防止剤（ｂ−２）の中でも、２個の水酸基で置換されたラクトン環を有する化合物、フェノール性水酸基を２個以上有する化合物は、ポリチオフェン系導電性高分子やバインダー（ｂ−３）と相互作用するため導電層（Ｂ）中に留まりやすく、ブリードアウトによる外観の劣化が起きづらいため好適に使用される。
【００３８】
酸化防止剤（ｂ−２）のｐＫａは、特に限定されないが、６以下であることが好ましく、５以下であることがより好ましい。ｐＫａが６を超えると、酸から水素イオンが放出されにくく、酸化防止機構であるラジカルトラップが機能しにくくなるため、酸化防止剤としての効果が弱くなることがある。
【００３９】
酸化防止剤（ｂ−２）の含有量は、導電性高分子（ｂ−１）１００重量部に対して５０〜４００重量部である限り特に限定されないが、７５〜４００重量部であることが好ましく、１００〜４００重量部であることがより好ましい。含有量が５０重量部未満であると、耐湿熱性の向上効果が充分に得られないことがあり、４００重量部を超えると、導電層（Ｂ）を形成した後に酸化防止剤（ｂ−２）がブリードアウトしてしまうことがある。
【００４０】
（バインダー（ｂ−３））
導電性組成物にバインダー（ｂ−３）を配合することにより、導電性組成物中の配合物同士を結合させ、より確実に導電層（Ｂ）を形成することができる。バインダー（ｂ−３）としては、特に限定されないが、例えば、ポリエステル樹脂、アクリル樹脂、ウレタン樹脂、エポキシ樹脂、シリケート樹脂、アクリレート、メラミン樹脂、フェノール樹脂、オレフィン樹脂等が挙げられる。これらの中で、基材密着性、分散性の観点からは、ポリエステル樹脂、アクリル樹脂、ウレタン樹脂、エポキシ樹脂、シリケート樹脂、アクリレート及びメラミン樹脂からなる群より選択される少なくとも１つが好ましく、基材密着性の観点からは、ポリエステル樹脂、アクリル樹脂及びウレタン樹脂からなる群より選択される少なくとも１つが好ましい。これらのバインダー（ｂ−３）は単独で用いても良いし、２種以上を併用しても良い。
【００４１】
ポリエステル樹脂としては、２つ以上のカルボキシル基を分子内に有する化合物と２つ以上のヒドロキシル基を有する化合物とを重縮合して得られた高分子化合物であれば特に限定されず、例えば、ポリエチレンテレフタレート、ポリトリメチレンテレフタレート、ポリブチレンテレフタレート、ポリエチレンナフタレート、ポリブチレンナフタレート等が挙げられる。これらは単独で用いても良いし、２種以上を併用しても良い。
【００４２】
アクリル樹脂としては、特に限定されないが、例えば、（メタ）アクリル系樹脂、ビニルエステル系樹脂等が挙げられる。これらのアクリル樹脂としては、例えば、カルボキシル基、酸無水物基、スルホン酸基、燐酸基等の酸基を有する重合性単量体を構成モノマーとして含む重合体であればよく、例えば、酸基を有する重合性単量体の単独又は共重合体、酸基を有する重合性単量体と共重合性単量体との共重合体等が挙げられる。これらは単独で用いても良いし、２種以上を併用しても良い。
【００４３】
（メタ）アクリル系樹脂は、（メタ）アクリル系単量体を主たる構成モノマー（例えば、５０モル％以上）として含んでいれば共重合性単量体と重合していてもよく、この場合、（メタ）アクリル系単量体及び共重合性単量体のうち、少なくとも一方が酸基を有していればよい。（メタ）アクリル系樹脂としては、例えば、酸基を有する（メタ）アクリル系単量体［（メタ）アクリル酸、スルホアルキル（メタ）アクリレート、スルホン酸基含有（メタ）アクリルアミド等］又はその共重合体、酸基を有していてもよい（メタ）アクリル系単量体と、酸基を有する他の重合性単量体［他の重合性カルボン酸、重合性多価カルボン酸又は無水物、ビニル芳香族スルホン酸等］及び／又は共重合性単量体［例えば、（メタ）アクリル酸アルキルエステル、グリシジル（メタ）アクリレート、（メタ）アクリロニトリル、芳香族ビニル単量体等］との共重合体、酸基を有する他の重合体単量体と（メタ）アクリル系共重合性単量体［例えば、（メタ）アクリル酸アルキルエステル、ヒドロキシアルキル（メタ）アクリレート、グリシジル（メタ）アクリレート、（メタ）アクリロニトリル等］との共重合体、ロジン変性ウレタンアクリレート、特殊変性アクリル樹脂、ウレタンアクリレート、エポキシアクリレート、ウレタンアクリレートエマルジョン等が挙げられる。
【００４４】
これらの（メタ）アクリル系樹脂の中では、（メタ）アクリル酸−（メタ）アクリル酸エステル重合体（アクリル酸−メタクリル酸メチル共重合体等）、（メタ）アクリル酸−（メタ）アクリル酸エステル−スチレン共重合体（アクリル酸−メタクリル酸メチル−スチレン共重合体等）等が好ましい。
【００４５】
ウレタン樹脂としては、イソシアネート基を有する化合物とヒドロキシル基を有する化合物とを共重合させて得られた高分子化合物であれば特に限定されず、例えば、エステル・エーテル系ポリウレタン、エーテル系ポリウレタン、ポリエステル系ポリウレタン、カーボネート系ポリウレタン、アクリル系ポリウレタン等が挙げられる。これらは単独で用いても良いし、２種以上を併用しても良い。
【００４６】
エポキシ樹脂としては、特に限定されないが、例えば、ビスフェノールＡ型、ビスフェノールＦ型、フェノールノボラック型、ベンゼン環を多数有した多官能型であるテトラキス（ヒドロキシフェニル）エタン型又はトリス（ヒドロキシフェニル）メタン型、ビフェニル型、トリフェノールメタン型、ナフタレン型、オルソノボラック型、ジシクロペンタジエン型、アミノフェノール型、脂環式等のエポキシ樹脂、シリコーンエポキシ樹脂等が挙げられる。これらは単独で用いても良いし、２種以上を併用しても良い。
【００４７】
シリケート樹脂としては、特に限定されないが、例えば、下記式（ＩＩ）により表されるアルコキシシランのモノマー同士が縮合することで形成される高分子量化されたアルコキシシランであり、シロキサン結合（Ｓｉ−Ｏ−Ｓｉ）を１分子内に１個以上有するオリゴマー等が挙げられる。
ＳｉＲ３４      （ＩＩ）
（式中、Ｒ３は、水素、水酸基、炭素数１〜４のアルコキシ基、置換基を有しても良いアルキル基、置換基を有しても良いフェニル基である。但し、４つのＲ３のうち少なくとも１個は炭素数１〜４のアルコキシ基又は水酸基である）
アルコキシシランオリゴマーの構造は特に限定されず、直鎖状であっても良く、分岐状でも良い。また、アルコキシシランオリゴマーは、式（ＩＩ）により表される化合物を単独で用いても良いし、２種以上併用しても良い。
【００４８】
アクリレートとしては、特に限定されないが、例えば、多官能（メタ）アクリレート、ウレタン（メタ）アクリレート樹脂等が挙げられる。多官能（メタ）アクリレートとしては、エポキシ（メタ）アクリレート樹脂、２官能以上のポリエステル（メタ）アクリレート、ポリエーテル（メタ）アクリレート、カルボキシル変性型反応性ポリ（メタ）アクリレート等が挙げられる。また、ウレタン（メタ）アクリレート樹脂としては、例えば、ヒドロキシ基含有（メタ）アクリレートとポリイソシアネートとを反応させて得られる化合物等が挙げられる。ヒドロキシ基含有（メタ）アクリレートとしては、例えば、２−ヒドロキシエチル（メタ）アクリレート、ヒドロキシプロピル（メタ）アクリレート、４−ヒドロキシブチル（メタ）アクリレート、ヒドロキシヘキシル（メタ）アクリレート、ペンタエリスリトールトリアクリレート、ジペンタエリスリトールペンタアクリレート及びトリメチロールプロパンジアクリレート等が挙げられる。これらは単独で用いても良いし、２種以上を併用しても良い。
【００４９】
メラミン樹脂としては、特に限定されないが、例えば、下記一般式（ＩＩＩ）で表わされる化合物が挙げられる。
【００５０】
【化２】
0006617949.tif 000003
【００５１】
式中、Ｒ４〜Ｒ９はＨ又はＣＨ２ＯＲ１０で表され、Ｒ１０はＨ又はＣ１−４のアルキル基を表す。
【００５２】
置換基Ｒ４〜Ｒ９がすべて水素原子であるメラミン樹脂がイミノ型メラミン樹脂であり、置換基Ｒ４〜Ｒ９がすべてＣＨ２ＯＨであるメラミン樹脂がメチロール型メラミン樹脂であり、置換基Ｒ４〜Ｒ９がすべてＣＨ２ＯＲ１０であり、Ｒ１０がＣ１−４のアルキル基で置換された構造のメラミン樹脂がフルエーテル型メラミン樹脂である。また、３つの置換基のうち２つが１分子中に混在した構造のメラミン樹脂は、イミノメチロール型、メチロールエーテル型又はイミノエーテル型に分類され、すべてが混在したメラミン樹脂がイミノメチロールエーテル型である。Ｒ４〜Ｒ９がＣＨ２ＯＲ１０で表され、かつ、Ｒ１０がＣ１−４のアルキル基である場合、Ｃ１−４のアルキル基としては、メチル基、エチル基、プロピル基、ブチル基等がある。メラミン樹脂は、式（ＩＩＩ）を基本骨格として自己縮合したオリゴマーであっても良い。これらのメラミン樹脂は、単独で用いても良いし、２種以上を併用してもよい。
【００５３】
バインダー（ｂ−３）のＴｇは、特に限定されないが、０℃以上であることが好ましく、２０℃以上であることがより好ましい。Ｔｇが０℃未満であると、導電層（Ｂ）を形成した後に導電層（Ｂ）中から酸化防止剤（ｂ−２）がブリードアウトしてしまうことがある。
【００５４】
バインダー（ｂ−３）の含有量は、特に限定されないが、導電性組成物の固形分中５〜９０重量％であることが好ましく、１０〜８０重量％であることがより好ましい。含有量が５重量％未満であると、硬化不良が起こったり密着性が不充分となることがあり、９０重量％を超えると、分散性が悪化し、粘度が高くなり過ぎ、導電性組成物の塗布性が低下することがある。
【００５５】
導電性組成物は、導電性高分子（ｂ−１）、酸化防止剤（ｂ−２）及びバインダー（ｂ−３）以外に、本発明の目的を損なわない範囲内で、任意に他の成分を含有していても良い。他の成分としては、特に限定されないが、例えば、導電性向上剤（ｂ−４）、金属ナノワイヤ、溶媒、架橋剤、触媒、界面活性剤及び／又はレベリング剤、消泡剤、レオロジーコントロール剤、増粘剤、中和剤等が挙げられる。
【００５６】
（導電性向上剤（ｂ−４））
導電性組成物に導電性向上剤（ｂ−４）を配合することにより、導電性組成物を用いて形成された導電層（Ｂ）の導電性を向上させることができる。導電性向上剤（ｂ−４）は、導電層（Ｂ）を形成する際に加熱により蒸散するが、その際に導電性高分子（ｂ−１）の配向を制御することで導電層（Ｂ）の導電性を向上させるものと推定される。また、導電性向上剤（ｂ−４）を使用する場合、導電性向上剤（ｂ−４）を使用しない場合と比較して、表面抵抗率を維持しつつ導電性高分子（ｂ−１）の配合量を少なく出来る結果、透明性を改善できる利点がある。
【００５７】
導電性向上剤（ｂ−４）は、導電層（Ｂ）に要求される導電性を確実に確保するとの観点から、以下（ｉ）〜（ｖｉｉ）からなる群より選択される少なくとも１つであることが好ましい。
（ｉ）沸点が６０℃以上で分子内に少なくとも１つのケトン基を有する化合物
（ｉｉ）沸点が１００℃以上で分子内に少なくとも１つのエーテル基を有する化合物
（ｉｉｉ）沸点が１００℃以上で分子内に少なくとも１つのスルフィニル基を有する化合物
（ｉｖ）沸点が１００℃以上で分子内に少なくとも１つのアミド基を有する化合物
（ｖ）沸点が５０℃以上で分子内に少なくとも１つのカルボキシル基を有する化合物
（ｖｉ）沸点が１００℃以上で分子内に少なくとも２つのヒドロキシル基を有する化合物
（ｖｉｉ）沸点が１００℃以上で分子内に少なくとも１つのラクタム基を有する化合物
【００５８】
沸点が６０℃以上で分子内に少なくとも１つのケトン基を有する化合物（ｉ）としては、例えば、イソホロン、プロピレンカーボネート、γ−ブチロラクトン、β−ブチロラクトン、１，３−ジメチル−２−イミダゾリジノン等が挙げられる。これらは単独で用いても良いし、２種以上を併用しても良い。
【００５９】
沸点が１００℃以上で分子内に少なくとも１つのエーテル基を有する化合物（ｉｉ）としては、例えば、ジエチレングリコールモノメチルエーテル、ジエチレングリコールモノエチルエーテル、ジエチレングリコールジメチルエーテル、２−フェノキシエタノール、ジオキサン、モルホリン、４−アクリロイルモルホリン、Ｎ−メチルモルホリンＮ−オキシド、４−エチルモルホリン、２−メトキシフラン等が挙げられる。これらは単独で用いても良いし、２種以上を併用しても良い。
【００６０】
沸点が１００℃以上で分子内に少なくとも１つのスルフィニル基を有する化合物（ｉｉｉ）としては、例えば、ジメチルスルホキシド等が挙げられる。
【００６１】
沸点が１００℃以上で分子内に少なくとも１つのアミド基を有する化合物（ｉｖ）としては、例えば、Ｎ，Ｎ−ジメチルアセトアミド、Ｎ−メチルホルムアミド、Ｎ，Ｎ−ジメチルホルムアミド、アセトアミド、Ｎ−エチルアセトアミド、Ｎ−フェニル−Ｎ−プロピルアセトアミド、ベンズアミド等が挙げられる。これらは単独で用いても良いし、２種以上を併用しても良い。
【００６２】
沸点が５０℃以上で分子内に少なくとも１つのカルボキシル基を有する化合物（ｖ）としては、例えば、アクリル酸、メタクリル酸、メタン酸、エタン酸、プロパン酸、ブタン酸、ペンタン酸、ヘキサン酸、オクタン酸、デカン酸、ドデカン酸、安息香酸、ｐ−トルイル酸、ｐ−クロロ安息香酸、ｐ−ニトロ安息香酸、１−ナフトエ酸、２−ナフトエ酸、フタル酸、イソフタル酸、シュウ酸、マロン酸、コハク酸、アジピン酸、マレイン酸、フマル酸等が挙げられる。これらは単独で用いても良いし、２種以上を併用しても良い。
【００６３】
沸点が１００℃以上で分子内に少なくとも２つのヒドロキシル基を有する化合物（ｖｉ）としては、例えば、エチレングリコール、ジエチレングリコール、プロピレングリコール、トリメチレングリコール、β−チオジグリコール、トリエチレングリコール、トリプロピレングリコール、１，４−ブタンジオール、１，５−ペンタンジオール、１，３−ブタンジオール、１，６−ヘキサンジオール、ネオペンチルグリコール、カテコール、シクロヘキサンジオール、シクロヘキサンジメタノール、グリセリン、エリトリトール、グリセリン、インマトール、ラクチトール、マルチトール、マンニトール、ソルビトール、キシリトール、スクロース等が挙げられる。これらは単独で用いても良いし、２種以上を併用しても良い。
【００６４】
沸点が１００℃以上で分子内に少なくとも１つのラクタム基を有する化合物（ｖｉｉ）としては、例えば、Ｎ−メチルピロリドン、β−ラクタム、γ−ラクタム、δ−ラクタム、ε−カプロラクタム、ラウロラクタム等が挙げられる。これらは単独で用いても良いし、２種以上を併用しても良い。
【００６５】
導電性向上剤（ｂ−４）は、揮発性、分散性の観点から、沸点が１００℃以上であって、分子内に、少なくとも１つのスルフィニル基、少なくとも１つのアミド基又は少なくとも２つのヒドロキシル基を有する化合物であることが好ましい。
【００６６】
導電性向上剤（ｂ−４）の沸点が特定温度以上であると、導電層（Ｂ）形成時の加熱によって導電性向上剤（ｂ−４）が徐々に揮発していくことになるが、その過程で、導電性高分子（ｂ−１）の配向を導電性にとって有利な配向に制御することになり、その結果、導電性が向上するものと考えられる。一方、導電性向上剤（ｂ−４）の沸点が特定温度に満たないものであると、急激に導電性向上剤（ｂ−４）が蒸発してしまうため、導電性高分子（ｂ−１）の配向が十分に制御されず導電性の向上につながらないものと考えられる。
【００６７】
導電性組成物が導電性向上剤（ｂ−４）を含有する場合、その含有量は特に限定されないが、導電性高分子（ｂ−１）の固形分１００重量部に対して０．０１〜１０００００重量部が好ましく、０．１〜１００００重量部がより好ましく、１〜５０００重量部がさらに好ましい。
【００６８】
（金属ナノワイヤ）
導電性組成物に金属ナノワイヤを配合することにより、導電性組成物を用いて形成された導電層（Ｂ）の導電性を向上させることができる。
【００６９】
（溶媒）
溶媒としては、特に限定されず、例えば、水；メタノール、エタノール、２−プロパノール、１−プロパノール等のアルコール類；エチレングリコール、ジエチレングリコール、トリエチレングリコール、テトラエチレングリコール等のエチレングリコール類；エチレングリコールモノメチルエーテル、ジエチレングリコールモノメチルエーテル、エチレングリコールジエチルエーテル、ジエチレングリコールジメチルエーテル等のグリコールエーテル類；エチレングリコールモノエチルエーテルアセテート、ジエチレングリコールモノエチルエーテルアセテート、ジエチレングリコールモノブチルエーテルアセテート等のグリコールエーテルアセテート類；プロピレングリコール、ジプロピレングリコール、トリプロピレングリコール等のプロピレングリコール類；プロピレングリコールモノメチルエーテル、プロピレングリコールモノエチルエーテル、ジプロピレングリコールモノメチルエーテル、ジプロピレングリコールモノエチルエーテル、プロピレングリコールジメチルエーテル、ジプロピレングリコールジメチルエーテル、プロピレングリコールジエチルエーテル、ジプロピレングリコールジエチルエーテル等のプロピレングリコールエーテル類；プロピレングリコールモノメチルエーテルアセテート、プロピレングリコールモノエチルエーテルアセテート、ジプロピレングリコールモノメチルエーテルアセテート、ジプロピレングリコールモノエチルエーテルアセテート等のプロピレングリコールエーテルアセテート類；ジエチルエーテル、ジイソプロピルエーテル、メチル−ｔ−ブチルエーテル、テトラヒドロフラン等のエーテル類；アセトン、メチルエチルケトン、メチルイソブチルケトン、シクロヘキサノン等のケトン類；トルエン、キシレン（ｏ−、ｍ−、あるいはｐ−キシレン）、ベンゼン、ヘキサン、ヘプタン等の炭化水素類：酢酸エチル、酢酸ブチル等のエステル類：クロロメタン（塩化メチル）、ジクロロメタン（塩化メチレン）、トリクロロメタン（クロロホルム）、テトラクロロメタン（四塩化炭素）等のハロゲン類、アセトニトリル、水とこれらの有機溶媒との混合溶媒（含水有機溶媒）、２種以上の有機溶媒の混合溶媒等が挙げられる。これらの溶媒は単独で用いても良いし、２種類以上を併用しても良い。
【００７０】
溶媒は、水、有機溶媒、又は、水と有機溶媒との混合溶媒であることが好ましい。導電性組成物が溶媒として水を含有する場合、水の含有量は、特に限定されないが、導電性組成物中７０重量％以下であることが好ましく、５０重量％以下であることがより好ましい。含有量が７０重量％を超えると、粘度が低下し、導電性組成物の塗布性が低下することがある。
【００７１】
溶媒は、導電性組成物を用いて形成する導電層（Ｂ）中には残留しないことが好ましい。なお、本明細書においては、導電性組成物の全ての成分を完全に溶解させるもの（即ち、「溶媒」）と、不溶成分を分散させるもの（即ち、「分散媒」）とを特に区別せずに、いずれも「溶媒」と記載する。
【００７２】
（架橋剤）
架橋剤を配合することによりバインダー（ｂ−３）を架橋させることができ、導電性組成物を用いて形成された導電層（Ｂ）の強度をさらに向上させることができる。架橋剤としては、特に限定されないが、例えば、メラミン系、ポリカルボジイミド系、ポリオキサゾリン系、ポリエポキシ系、ポリイソシアネート系、ポリアクリレート系等の架橋剤が挙げられる。これらの架橋剤は、単独で用いてもよく、２種以上を併用してもよい。
【００７３】
導電性組成物が架橋剤を含有する場合、その含有量は特に限定されないが、導電性組成物の固形分中３０重量％以下であることが好ましく、２０重量％以下であることがより好ましい。
【００７４】
（触媒）
導電性組成物がバインダー（ｂ−３）及び架橋剤を含有する場合、バインダー（ｂ−３）を架橋させるための触媒としては、特に限定されず、例えば、光重合開始剤や熱重合開始剤等が挙げられる。導電性組成物がバインダー（ｂ−３）としてアクリル樹脂を含有する場合には、光重合開始剤を用いることが好ましい。
【００７５】
（界面活性剤及び／又はレベリング剤）
界面活性剤及び／又はレベリング剤を配合することにより、導電性組成物のレベリング性を向上させることができ、このような導電性組成物を用いることで均一な導電層（Ｂ）を形成することができる。
【００７６】
（増粘剤）
増粘剤を導電性組成物に配合することにより、導電性組成物の粘度やレオロジー特性を調整することができる。増粘剤としては、特に限定されないが、例えば、ポリアクリル酸系樹脂、セルロースエーテル樹脂、ポリビニルピロリドン、ポリウレタン、カルボキシビニルポリマー、ポリビニルアルコール等が挙げられる。これらは単独で用いても良いし、２種以上を併用してもよい。
【００７７】
導電性組成物を用いて導電層（Ｂ）を形成する方法としては、特に限定されないが、導電性組成物を基材（Ａ）上に塗布した後、加熱処理、光照射処理等する方法等が挙げられる。導電性組成物を基材（Ａ）上に塗布する方法としては、特に限定されないが、例えば、ロールコート法、バーコート法、ディップコーティング法、スピンコーティング法、ブレードコート法、カーテンコート法、スプレーコート法、ドクターコート法、スクリーン印刷、オフセット印刷、グラビアオフセット印刷、パッド印刷等を用いることができる。これらの中では、特にスプレーコート法、スクリーン印刷が好ましい。
【００７８】
導電性組成物を基材（Ａ）上に塗布する際には、あらかじめ基材（Ａ）上にプライマー層等の層を形成し、その層上に導電性組成物を塗布しても良い。また、必要に応じて、あらかじめ基材（Ａ）の表面に表面処理を施した後に導電性組成物を塗布しても良い。表面処理としては、特に限定されないが、例えば、コロナ処理、プラズマ処理、イトロ処理、火炎処理等が挙げられる。
【００７９】
基材（Ａ）上に塗布された導電性組成物を加熱処理、光照射処理等することにより、基材（Ａ）上に導電層（Ｂ）を形成することができる。加熱処理は、特に限定されず公知の方法により行えば良く、例えば、送風オーブン、赤外線オーブン、真空オーブン等を用いて行えば良い。なお、導電性組成物が溶媒を含有する場合、溶媒は、加熱処理により除去される。
【００８０】
加熱処理は、特に限定されないが、１５０℃以下の温度条件で行うことが好ましい。加熱処理の温度が１５０℃を超えると、用いる基材（Ａ）の材質が限定され、例えば、ＰＥＴフィルム、ポリカーボネートフィルム、アクリルフィルム等の一般に透明電極フィルムに用いられる材質からなる基材（Ａ）を用いることが出来なくなる。本発明では、１５０℃以下の温度条件での加熱処理であっても、十分な透明性及び導電性を有する導電積層体を得ることが出来る利点を有する。加熱処理の温度は、５０〜１４０℃であることが好ましく、６０〜１３０℃であることがより好ましい。加熱処理の処理時間は、特に限定されないが、０．１〜６０分間であることが好ましく、０．５〜３０分間であることがより好ましい。
【００８１】
光照射処理には、特に限定されないが、主に、紫外線、可視光、電子線、電離放射線等を使用する。紫外線硬化の場合には、超高圧水銀灯、高圧水銀灯、低圧水銀灯、カーボンアーク、キセノンアーク、メタルハライドランプ等の光源から発する紫外線等を使用することができる。ここで、エネルギー線源の照射量は、紫外線波長３６５ｎｍでの積算露光量として、５０〜５０００ｍＪ／ｃｍ２程度である。
【００８２】
本発明の導電積層体において、導電層（Ｂ）の表面抵抗率は、特に限定されないが、１０５Ω／□以下であることが好ましく、１０４Ω／□以下であることがより好ましい。なお、表面抵抗率は小さければ小さいほど好ましいため、その下限は限定されないが、例えば、０．１Ω/□である。表面抵抗率が１０５Ω／□を超えると、電極として性能を発揮できないことがある。
【００８３】
導電層（Ｂ）について、１００℃で１００時間保持した後の表面抵抗率は、特に限定されないが、保持前の表面抵抗率の５倍以下であることが好ましく、３倍以下であることがより好ましい。保持後の表面抵抗率が保持前の表面抵抗率の５倍を超えると、透明性が不十分となることがある。
【００８４】
本発明の導電積層体の全光線透過率は、特に限定されないが、５０％以上が好ましく、６０％以上がより好ましく、８０％以上がさらに好ましい。一方、上限は１００％である。
【００８５】
本発明の導電積層体のヘイズ値は、特に限定されないが、１．０％以下が好ましく、０．８％以下がより好ましく、０．５％以下がさらに好ましい。ヘイズ値は小さければ小さいほど好ましいため、下限は特に限定されないが、例えば、０．０１％である。
【００８６】
本発明の導電積層体について、１００℃で２４時間保持した後のヘイズ値は、保持前のヘイズ値の５倍以下である限り特に限定されないが、２倍以下であることが好ましい。保持後のヘイズ値が保持前のヘイズ値の５倍を超えると、透明性が不十分となることがある。
【００８７】
＜＜導電性組成物＞＞
本発明の導電性組成物は、本発明の導電積層体における導電層（Ｂ）を形成するために用いられることを特徴とする。本発明の導電性組成物の詳細については、上述の通りである。
【実施例】
【００８８】
以下、実施例を挙げて本発明を説明するが、本発明は以下の実施例に限定されない。以下、「部」又は「％」は特記ない限り、それぞれ「重量部」又は「重量％」を意味する。
【００８９】
１．使用材料
１−１.  導電性ポリマー
・導電性ポリマー（下記製造例１に示す）
・導電性ポリマー（ヘレウス社製、Ｃｌｅｖｉｏｓ  ＰＨ１０００、固形分１．０％）
【００９０】
（製造例１）導電性ポリマーの製造
スターラー及び窒素入り口を装備した１０Ｌの反応容器中に、５５０８ｇのイオン交換水、４９２ｇの１２．８重量％ポリスチレンスルホン酸（ＰＳＳ）（Ｍｗ＝５６０００）水溶液を入れ、窒素を吹き込みながら２５℃に保って１時間撹拌した。この時の溶液中の温度は２５℃、酸素濃度は０．５ｍｇ／Ｌ、ｐＨは０．８、撹拌速度は３００ｒｐｍであった［酸素濃度はインプロ６０００シリーズＯ２センサーを用いるニック・プロセス・ユニット７３Ｏ２（メトラー・トレド株式会社製）を用いて測定した］。次に、２５．４ｇ（１７９ミリモル）の３，４−エチレンジオキシチオフェン（ＥＤＯＴ）、０．４５ｇのＦｅ２（ＳＯ４）３・３Ｈ２Ｏ、３０ｇのＮａ２Ｓ２Ｏ８を加え、重合反応を開始させた。２５℃において１２時間反応させた後、さらに３０ｇのＮａ２Ｓ２Ｏ８を加えた。１２時間の追加反応時間後に、イオン交換樹脂ＬｅｗａｔｉｔＳ１００Ｈ、ＬｅｗａｔｉｔＭＰ６２を用いて処理することにより、濃青色の高粘度ＰＥＤＯＴ／ＰＳＳを４２００ｇ得た（固形分  ２．２％）。
【００９１】
１−２．バインダー（ｂ−３）
・ポリエステル樹脂（東洋紡株式会社製、バイロナールＭＤ−１２４５、Ｔｇ６１℃、固形分３０％）
・ポリエステル樹脂（ナガセケムテックス株式会社製、ガブセンＥＳ−９０２０、Ｔｇ２５℃、固形分２５％）
・ポリエステル樹脂（互応化学工業株式会社製、プラスコートＺ−３３１０、Ｔｇ−２０℃、固形分２５％）
・ウレタン樹脂（第一工業製薬株式会社製、スーパーフレックス１５０、Ｔｇ４０℃、固形分３０％）
・ウレタン樹脂（ＤＩＣ株式会社製、ハイドランＷＬＳ−２１０、Ｔｇ−３０℃、固形分３５％）
・シリケート樹脂（扶桑化学工業株式会社製、Ｎ−ＰＯＳ、Ｔｇ１５０℃以上、固形分７０％）
・シリケート樹脂(信越化学工業株式会社製、ＫＢＥ−４０２、Ｔｇ１５０℃以上、固形分１００％)
・アクリレート（第一工業製薬株式会社製、ニューフロンティアＲ−１１５０Ｄ、Ｔｇ１５０℃以上、固形分８５％）
【００９２】
１−３．酸化防止剤（ｂ−２）
・アスコルビン酸（和光純薬工業株式会社製、ｐＫａ４．１）
・タンニン酸（和光純薬工業株式会社製、ｐＫａ３．０）
・没食子酸（和光純薬工業株式会社製、ｐＫａ４．４）
・ヒドロキノン（和光純薬工業株式会社製、ｐＫａ９．９）
・グルコース（和光純薬工業株式会社製、ｐＫａ１２．０）
【００９３】
１−４．導電性向上剤（ｂ−４）
・ジメチルスルホキシド（ＤＭＳＯ）（和光純薬工業株式会社製）
・ジオキサン（和光純薬工業株式会社製）
・エチレングリコール（和光純薬工業株式会社製）
【００９４】
２．評価方法
各実施例及び比較例で得た導電積層体について、以下のとおり評価を行った。
【００９５】
２−１．初期表面抵抗率（ＳＲ）
導電層（Ｂ）の表面抵抗率を、抵抗率計（三菱化学社製、ロレスターＧＰ  ＭＣＰ−Ｔ６００）を用いて測定した。
【００９６】
２−２．耐熱性（ヘイズ値）
導電積層体形成直後のヘイズ値と、送風定温乾燥器（東京理化器械株式会社製、ＷＦＯ−４０１型）を用いて１００℃で２４時間保持した後のヘイズ値とを、ＪＩＳ  Ｋ７１５０に従いヘイズコンピュータ（スガ試験機社製、ＨＧＭ−２Ｂ）を用いて測定し、下記３段階で耐熱性（ヘイズ値）を評価した。
○：保持後のヘイズ値が、保持前のヘイズ値の２倍以下である
△：保持後のヘイズ値が、保持前のヘイズ値の２倍より大きく５倍以下である
×：保持後のヘイズ値が、保持前のヘイズ値の５倍より大きい
【００９７】
２−３．耐熱性（表面抵抗率）
導電積層体形成直後の表面抵抗率と、送風定温乾燥器（東京理化器械株式会社製、ＷＦＯ−４０１型）を用いて１００℃で１００時間保持した後の表面抵抗率とを、抵抗率計（三菱化学社製、ロレスターＧＰ  ＭＣＰ−Ｔ６００）を用いて測定し、下記３段階で耐熱性（表面抵抗率）を評価した。
○：保持後の表面抵抗率が、保持前の表面抵抗率の３倍以下である
△：保持後の表面抵抗率が、保持前の表面抵抗率の３倍より大きく、５倍以下である。
×：保持後の表面抵抗率が、保持前の表面抵抗率の５倍より大きい
【００９８】
（実施例１〜４７、比較例１〜１３）
表１〜３に記載した重量比にて各成分を混合し、導電性組成物を作製した。次に、得られた導電性組成物を、基材（Ａ）としてのルミラーＴ−６０（東レ株式会社製）上にバーコーター（株式会社安田精機製作所製）を用いて塗布し、送風定温乾燥機を用いて１３０℃で１０分間加熱処理を行うことにより、導電層（Ｂ）を形成し、導電積層体を得た。
【００９９】
実施例１〜４７及び比較例１〜１３で得られた導電積層体を用いて、上述した方法により、初期表面抵抗率（ＳＲ）を測定するとともに、耐熱性（ヘイズ値）、耐熱性（表面抵抗率）を評価した。結果を表１〜３に示す。
【０１００】
【表１】
0006617949.tif 000004
【０１０１】
【表２】
0006617949.tif 000005
【０１０２】
【表３】
0006617949.tif 000006